(57)【要約】【課題】  被測定物の形状によらず（たとえ磁性試料が小型であったり複雑な形状であっても）、簡便且つ迅速に透磁率を求めることができるようにする。【解決手段】  軟磁性コアからなる開磁路構造の磁気ヨーク１０にコイル１４を巻装し、該磁気ヨークの磁路開放部に被測定物である磁性試料１２を密着させることにより閉じた磁気回路を形成し、前記コイルのインダクタンスをインダクタンス測定器１６により測定して、予め求めた透磁率とインダクタンス値との関係から被測定物の透磁率を求める。【選択図】  図１
2005077203.tif 000002
【特許請求の範囲】
【請求項１】
軟磁性コアからなる開磁路構造の磁気ヨークにコイルを巻装し、該磁気ヨークの磁路開放部に被測定物である磁性試料を密着させることにより閉じた磁気回路を形成し、前記コイルのインダクタンスを測定して、予め求めた透磁率とインダクタンス値との関係から被測定物の透磁率を求めることを特徴とする透磁率測定方法。
【請求項２】
磁気ヨークとして、透磁率が１，０００以上の単一の軟磁性コアもしくは複数の軟磁性コアの組み合わせを用いる請求項１記載の透磁率測定方法。
【請求項３】
軟磁性コアからなる開磁路構造の磁気ヨークにコイルを巻装し、該磁気ヨークの磁路開放部に被測定物である磁性試料を密着させることにより閉じた磁気回路を形成する測定用プローブと、コイルのインダクタンスを検出するインダクタンス検出部、必要な測定条件を記憶するメモリ、検出したインダクタンス及び記憶されている測定条件から透磁率を計算する演算部、その結果を表示する表示部を備えている測定演算表示部とからなる透磁率測定装置。
【請求項４】
磁気ヨークは、Ｌ型の軟磁性コアとＩ型の軟磁性コアの組み合わせからなり、両コアを密着保持しつつ両コアで被測定物を挟むことで、閉じた磁気回路を形成するようにした請求項３記載の透磁率測定装置。
【発明の詳細な説明】
【技術分野】
【０００１】
本発明は、任意形状の磁性試料の透磁率を簡便に測定できる技術に関するものである。更に詳しく述べると本発明は、磁性試料に測定用プローブを密着させてインダクタンスを測定するだけで透磁率を求めることができる簡易的な測定方法及び装置に関するものである。
【背景技術】
【０００２】
フェライトのような磁性試料の透磁率を厳密に測定するには、所定寸法のリングコアに巻線を施し、そのインダクタンスを測定することによって行っている。材料開発の場合には、磁性粉体をリングに成形し焼成することでリングコアが得られる。しかし、焼成品のような場合には、磁性試料から所定寸法のリングコアを切り出さなければならない。そのため様々な形状の既存の製品の特性検査や選別には不向きである。特に、板状の試料などでは、巻線を施すことができないため測定できない。
【０００３】
板状の鋼板試料における局所的な透磁率を得る方法として、Ｕ型などの磁気コアを用いる透磁率測定技術が提案されている（特許文献１参照）。これは、磁気コアに励磁用コイルと検出コイルを巻装し、該磁気コアを試料に近づけ、励磁用コイルに交流電流を供給して検出コイルに誘導される信号の強度を測定し、磁気コアと試料との距離の関係に基づいて、鋼板の透磁率を測定する方法である。ここでは、Ｕ型磁気コアの開放端面と被測定物である鋼板試料の上面との間の距離（リフトオフ）を、例えば０．１mmに設定する。そして、検出コイルに誘導される信号強度を２位相ロックインアンプにより測定し、励磁電流は励磁用回路に介装したシャント抵抗の両端の電圧差から差動アンプにより求める。
【０００４】
しかし、この方法では、磁気コアの開放端面と鋼板試料の上面との間の距離を正確に測定するか、あるいは設定する必要がある。そのためには、定寸の非磁性スペーサを介装することが最も有効且つ唯一の方法である。ところが、スペーサの磁気抵抗が大きいため、それに対して試料の磁気抵抗が小さいときは、測定は著しく不正確になる。磁気抵抗が小さくなるのは、試料の透磁率が高いときや、磁気コアの両開放端が狭いときである。そのため、正確な測定を行うには、磁気コアは概して大きなものとなる。被測定物が、鋼板のように、非常に広い面積をもったものであれば、磁気コアが大きくても特に問題は生じない。しかし、被測定物がフェライト製のトランスやコアのような小型のあるいは複雑な形状の電子部品に対しては、このような測定方法は適用できない。また測定方法並びに測定装置も複雑である。
【特許文献１】特開平８−３６０３８号公報
【発明の開示】
【発明が解決しようとする課題】
【０００５】
本発明が解決しようとする課題は、被測定物の形状によらず（磁性試料が小型であったり複雑な形状であっても）、簡便且つ迅速に透磁率を求めることができるようにすることである。
【課題を解決するための手段】
【０００６】
本発明は、軟磁性コアからなる開磁路構造の磁気ヨークにコイルを巻装し、該磁気ヨークの磁路開放部に被測定物である磁性試料を密着させることにより閉じた磁気回路を形成し、前記コイルのインダクタンスを測定して、予め求めた透磁率とインダクタンス値との関係から被測定物の透磁率を求めることを特徴とする透磁率測定方法である。
【０００７】
磁気ヨークとしては、透磁率が１，０００以上、より好ましくは５，０００以上の単一の軟磁性コアもしくは複数の軟磁性コアの組み合わせを用いる。形成した閉磁路は、密着状態によって結果的に生じる実効的なギャップが２０μｍ以下、より好ましくは１０μｍ以下となるようにする。
【０００８】
本発明は、軟磁性コアからなる開磁路構造の磁気ヨークにコイルを巻装し、該磁気ヨークの磁路開放部に被測定物である磁性試料を密着させることにより閉じた磁気回路を形成する測定用プローブと、コイルのインダクタンスを検出するインダクタンス検出部、必要な測定条件を記憶するメモリ、検出したインダクタンス及び記憶されている測定条件から透磁率を計算する演算部、その結果を表示する表示部を備えている測定演算表示部とからなる透磁率測定装置である。
【０００９】
通常、磁気ヨークとしては、Ｕ型の単一軟磁性コアを用い、その両端面を被測定物である磁性試料の表面に当接することで閉じた磁気回路を形成するように構成する。Ｕ型の軟磁性コアにコイルを巻装し、両端面のみが露出するように非磁性保持部材に埋設して測定用プローブとするのが好ましい。被測定物の形状によっては、磁気ヨークを、Ｌ型の軟磁性コアとＩ型の軟磁性コアの組み合わせとし、両コアを密着保持しつつ両コアで被測定物を挟むことで、閉じた磁気回路を形成するように構成することもできる。
【発明の効果】
【００１０】
本発明の透磁率の測定方法及び測定装置は、磁気ヨークと被測定物を密着してインダクタンスを測定するため、被測定物の形状によらず（たとえ被測定物である磁性試料が小型であったり、あるいは複雑な形状であっても）、簡便且つ迅速に透磁率を求めることができる。そのため、製品の特性検査や製品選別などを行うことが可能となる。
【発明を実施するための最良の形態】
【００１１】
図１に示すように、磁気ヨーク１０はＵ型の軟磁性コアからなり、その磁路開放部（両方の端面）に被測定物である磁性試料１２を密着させることにより、閉じた磁気回路を形成できるようになっている。前記磁気ヨーク１０にはコイル１４が巻装されており、そのコイル１４のインダクタンスをインダクタンス測定器１６により測定する。そして、予め透磁率とインダクタンス値との関係を求めておくことで、測定したインダクタンスから磁性試料１２の透磁率を求める。インダクタンス測定器１６は、例えば市販のＬＣＲメータであってよい。
【００１２】
磁性試料と磁気ヨーク間のギャップをパラメータとし、様々な磁性試料の透磁率とインダクタンスの関係をシミュレーションにより求めた結果を図２に示す。ギャップが大きいほど、インダクタンスの変化が少ないことが分かる。例えば、特許文献１で設定しているギャップ＝０．１mmでは、透磁率が変化してもインダクタンスの変化が殆ど生じず、正確な測定が行えないことが分かる。それに対して、ギャップを０．０２mm（２０μｍ）あるいはそれ以下にすると、換言すると磁気ヨークを磁性試料に密着すると、測定したインダクタンス値から磁性試料の透磁率を読み取ることができる。
【実施例】
【００１３】
図３は、本発明に係る透磁率測定装置の一実施例を示すブロック図である。この透磁率測定装置は、測定用プローブ２０と測定演算表示部２２とから構成される。測定用プローブ２０は、Ｕ型の軟磁性コアからなる磁気ヨーク２４と、該磁気ヨーク２４に巻装したコイル２６とを備えている。この磁気ヨーク２４は開磁路構造であり、その磁路開放部（両方の端面）に被測定物である磁性試料２８を密着させることにより閉じた磁気回路を形成できる。従って、被測定物の大きさや形状に合わせて、それに適した寸法の磁気ヨークを用いる。測定演算表示部２２は、コイル２６のインダクタンスを検出するインダクタンス検出部３０と、被測定物の形状、軟磁性コアの形状や透磁率、コイルの巻数などの測定条件を入力する入力部３２と、それらの必要な測定条件を記憶するメモリ３４と、検出したインダクタンス及び記憶されている測定条件から透磁率を計算する演算部３６と、その結果を表示する表示部３８を備えている。インダクタンス検出部３０は、ＬＣＲメータと同様の原理でインダクタンスを測定するものであってよい。磁気ヨークの形状や透磁率、コイルの巻数などの情報を予めメモリに登録しておくことにより、測定時はその情報を呼び出すだけの簡単な操作で済ますことができる。
【００１４】
測定条件を登録後、被測定物である磁性試料２８を磁気ヨーク２４に密着させてほぼ完全な閉磁路を形成し、コイル２６に交流信号を印加する。コイル２６に加わる電圧・電流をインダクタンス検出部３０で検出することにより、コイルのインダクタンスを求める。コイルのインダクタンスから、磁性試料と磁気ヨークとそれらの間の極微小ギャップ（密着状態）で形成された閉磁路の磁気抵抗を演算部３６により計算する。ここで磁気ヨークと極微小ギャップの磁気抵抗はメモリに記憶されており、これを減じることによって磁性試料の磁気抵抗を求めることができる。磁性試料の磁気抵抗及び予め入力された被測定物の形状から透磁率を計算し、結果を表示部に表示させることができる。
【００１５】
磁性試料と磁気ヨークを密着させることで形成されたほぼ閉磁路の全体の磁気抵抗ＲT は、磁性試料と磁気ヨークと極微小ギャップの磁気抵抗を足し合わせたものであるから、
ＲT ＝ＲS ＋ＲY ＋ＲG
（ＲS ：磁性試料の磁気抵抗、ＲY ：磁気ヨークの磁気抵抗、ＲG ：極微小ギャップの磁気抵抗）
で表される。なお、極微小ギャップＲG は、意図的に形成したものではなく、磁気ヨークと磁性試料とを密着することによって結果的に生じた等価的な意味でのギャップである。また、全体の磁気抵抗ＲT は、
ＲT ＝Ｎ2 ／Ｌ
（Ｎ：コイルの巻数、Ｌ：コイルのインダクタンス）
で与えられ、磁性試料と磁気ヨークを密着させた状態でコイルのインダクタンスを測定することにより求めることができる。各要素の磁気抵抗Ｒe （即ちＲS 、ＲY 、ＲG ）は、
Ｒe ＝ｌe ／（μ0 ・μr ・Ａe ）
（ｌe ：各要素の実効磁路長、Ａe ：各要素の実効断面積、μ0 ：真空の透磁率、μr ：各要素の比透磁率）
でそれぞれ与えられる。ＲY 、ＲG は、寸法及び透磁率が既知であるため、予め求めておくことができる。これらを最初の式に代入し、
Ｎ2 ／Ｌ＝ｌe ／（μ0 ・μr ・Ａe ）＋ＲY ＋ＲG
更に変形して、
μr ＝ｌe ／｛μ0 ・Ａe ・（Ｎ2 ／Ｌ−ＲY −ＲG ｝
となる。よって、未知磁性試料の寸法と磁気ヨークに密着させたときのインダクタンスを測定することにより、磁性試料の比透磁率を求めることができる。ここでは簡単なモデルで計算しているが、漏れ磁束なども考慮に入れることによって、より精度の高い測定を行うことができる。
【００１６】
図４は、測定用プローブの好ましい一例を示している。Ａは平面を、Ｂは縦断面を、Ｃは斜視図を表している。非磁性（ここではアルミニウム製）のほぼ四角板状の台座４０を用い、コイル４２を巻装したＵ型の軟磁性コア（磁気ヨーク）４４を該台座４０の下面側から挿入し、Ｕ型の軟磁性コア４４の両端面が台座４０の最上面にほぼ一致した状態で止めネジ４６により固定する。なお、台座４０の中央には、２つのコア挿入穴間を連結するようにスリット４１を形成しておく。そして、Ｕ型の軟磁性コア４４を台座４０に組み付けた後、上面を研磨して軟磁性コア４４の両端面が台座４０の最上面と完全に一致した状態に調整する。台座４０の下面にゴム足４８を取り付け、側面には端子台５０を取り付ける。端子台５０にはコイル４２の両方の端末を別々に接続すると共に、測定演算表示部とのリード線を接続できるようにする。測定は、測定用プローブの上に被測定物である磁性試料を載置密着させることにより行う。従って、トランスなどに用いられるＥ型コアやＩ型コア、Ｕ型コアなどでも、軟磁性コアの両端面にまたがるような平面部分があれば、十分に測定可能である。なお、スリット４１を形成するのは、台座４０がアルミニウムからなるので、もしスリットが無く電気伝導体が磁路を周回する形で連続していると、１ターンのコイルと同じことになり、巻装したコイルのインダクタンスが正確に測定できなくなるためである。従って、台座が電気絶縁体で製作されている場合には、このようなスリットを設ける必要はない。
【００１７】
測定結果の一例を図５に示す。被測定物となる磁性試料としてＮｉＺｎフェライトを用いた。図４に示す測定用プローブ上に様々な磁性試料を搭載し密着させた状態でインダクタンスを測定した。また同じ磁性試料からなるリングコアにコイルを直接巻き付けて透磁率を正確に測定した。磁性試料の透磁率と本発明方法により求めたインダクタンスの関係を黒丸でプロットした。また、有限要素法で解析した磁性試料の透磁率とインダクタンスの関係を曲線で示す。実測データ（黒丸）とシミュレーション（曲線）は、よい一致を示しており、このことから本発明方法が磁性試料の透磁率を簡便に測定するのに有効であることが分かる。
【００１８】
測定用プローブの他の例を図６に示す。Ａは斜視図を、Ｂは縦断面を表している。アルミニウム製のほぼ円柱状の先端部材５２を用い、コイル５４を巻装したＵ型の軟磁性コア５６を該先端部材５２の基端側から挿入し、軟磁性コア５６の両端面が先端部材５２の先端面にほぼ一致した状態で止めネジ５８によって固定する。なお、先端部材５２の中央には、２つのコア挿入穴間を連結するようにスリット５３を形成しておく。このスリット５３も、前記実施例の場合と同様、電気伝導体が磁路を周回しないように、どこか１箇所で切れ目を入れるために設けている。そして、軟磁性コア５６を先端部材５２に組み付けた後、先端面を研磨して軟磁性コア５６の両端面が先端部材５２の先端面と完全に一致した状態に調整する。コイル５４の端末をそれぞれ測定演算表示部とのリード線６０に半田付けで接続する。先端部材５２を円筒状の樹脂製ホルダ６２にねじ込み、後端部はケーブルクランプ６４をねじ込んでケーブル６６を固定する。測定は、ホルダ６２を掴んで被測定物である磁性試料に当接し密着させることにより行う。
【００１９】
図７は、磁気ヨークの他の例を示している。ここでは、Ａに示すように、磁気ヨーク７０は、Ｌ型の軟磁性コア７２とＩ型の軟磁性コア７４の組み合わせからなる。Ｂに示すように、Ｌ型の軟磁性コア７２にコイル７６を巻装する。そして、両方の軟磁性コア７２，７４を密着保持しつつ両コアで被測定物である磁性試料７８を挟むことで、閉じた磁気回路を形成するようにしている。従って、小面積のコアでも挟むことが可能であれば測定することができ、例えばドラムコアなどでもその両端面間を挟むことで透磁率を求めることができる。
【００２０】
測定結果の一例を図８に示す。前記実施例と同様、磁性試料の透磁率とホルダ型の測定用プローブを用いて測定したインダクタンスの関係をプロットしている。この結果から、測定したインダクタンスから磁性試料の透磁率を求めることができることが分かる。
【００２１】
本発明方法及び装置は、被測定物の形状にかかわらず、たとえ小さくてもあるいは複雑な形状をしていてもかまわないため、電子部品としてのトランスやコイルのコアの特性測定や製品選別などに利用できる。
【図面の簡単な説明】
【００２２】
【図１】本発明に係る透磁率測定方法の基本構成を示す説明図。
【図２】磁性試料と磁気ヨーク間のギャップをパラメータとした透磁率とインダクタンスの関係を示すグラフ。
【図３】本発明に係る透磁率測定装置の一実施例を示すブロック図。
【図４】測定用プローブの好ましい一例を示す説明図。
【図５】それによる測定結果の一例を示すグラフ。
【図６】測定用プローブの他の例を示す説明図。
【図７】磁気ヨークの他の例を示す説明図。
【図８】それによる測定結果の一例を示すグラフ。
【符号の説明】
【００２３】
１０  磁気ヨーク
１２  磁性試料
１４  コイル
１６  インダクタンス測定器
【図１】
2005077203.tif 000003
【図２】
2005077203.tif 000004
【図３】
2005077203.tif 000005
【図４】
2005077203.tif 000006
【図５】
2005077203.tif 000007
【図６】
2005077203.tif 000008
【図７】
2005077203.tif 000009
【図８】
2005077203.tif 000010